(57)【要約】【課題】この発明は、例えば青色レーザ光等の短波長レーザ光を使用し、高密度で十分に実用に適するレベルの性能をもって情報の記録再生を行なうことを可能とした追記型情報記録媒体及びその色素材料を提供することを目的としている。【解決手段】同心円状またはスパイラル状のグルーブ２１及びランド３０が形成された透明樹脂基板２０と、この透明樹脂基板２０のグルーブ２１及びランド３０上に形成された記録膜２４とを備え、短波長レーザ光の照射によって記録マークが形成される追記型光ディスク２８であって、短波長レーザ光の照射前の光反射率よりも、短波長レーザ光の照射により形成される記録マーク部分の光反射率の方が高くなる、Ｌ to Ｈ特性を有する。【選択図】    図６
2006260716.tif 000002
【特許請求の範囲】
【請求項１】
同心円状またはスパイラル状のグルーブ及びランドが形成された透明樹脂基板と、前記透明樹脂基板の前記グルーブ及びランド上に形成された記録膜とを備え、
短波長レーザ光の照射によって記録マークが形成されるもので、前記短波長レーザ光の照射前の光反射率よりも、前記短波長レーザ光の照射により形成される前記記録マーク部分の光反射率の方が高くなることを特徴とする追記型情報記録媒体。
【請求項２】
前記短波長レーザ光の照射により形成された前記記録マーク部分の光反射率が１４％以上であることを特徴とする請求項１記載の追記型情報記録媒体。
【請求項３】
前記グルーブ上の記録膜厚／前記ランド上の記録膜厚が１．３〜３であることを特徴とする請求項１または２記載の追記型情報記録媒体。
【請求項４】
前記グルーブ上の記録膜厚が５０〜１２０ｎｍであり、前記ランド上の記録膜厚が２０〜７０ｎｍであることを特徴とする請求項１または２記載の追記型情報記録媒体。
【請求項５】
前記記録膜は、その一部または全部が色素部と有機金属錯体でなるアニオン部とから構成され、最大吸収波長領域が前記短波長レーザ光の波長よりも長波長側に存在する有機色素を含むことを特徴とする請求項１乃至４いずれかに記載の追記型情報記録媒体。
【請求項６】
前記有機色素は、
前記色素部がスチリル色素またはモノメチンシアニン色素でなり、
前記アニオン部がコバルトまたはニッケルを中心金属とする有機金属錯体でなることを特徴とする請求項５記載の追記型情報記録媒体。
【請求項７】
前記有機色素は、
スチリル色素またはモノメチンシアニン色素でなる色素部と、コバルトまたはニッケルを中心金属とする有機金属錯体でなるアニオン部とからなる第１の色素と、
金属錯体でなる第２の色素との混合色素であることを特徴とする請求項５記載の追記型情報記録媒体。
【請求項８】
前記有機色素は、
前記色素部がスチリル色素またはモノメチンシアニン色素でなり、
前記アニオン部がコバルトまたはニッケルを中心金属とする有機金属錯体でなり、
前記アニオン部の割合が前記色素部の割合よりも大きいことを特徴とする請求項５記載の追記型情報記録媒体。
【請求項９】
前記有機色素は、
スチリル色素またはモノメチンシアニン色素でなる色素部と、コバルトまたはニッケルを中心金属とする有機金属錯体でなるアニオン部とからなる第１の色素と、
コバルトまたはニッケルを中心金属とする有機金属錯体でなる第２の色素との混合色素であることを特徴とする請求項５記載の追記型情報記録媒体。
【請求項１０】
前記有機色素は、
スチリル色素またはモノメチンシアニン色素でなる色素部と、コバルトまたはニッケルを中心金属とする有機金属錯体でなるアニオン部とからなる第１の色素と、
コバルトまたはニッケルを中心金属とする有機金属錯体でなる第２の色素と、
金属錯体でなる第３の色素との混合色素であることを特徴とする請求項５記載の追記型情報記録媒体。
【請求項１１】
前記有機色素は、モノメチンシアニン色素でなる色素部とアゾ金属錯体でなるアニオン部とからなる色素に、前記アニオン部のアゾ金属錯体を添加して前記色素部と前記アニオン部との比率を１：１．５とし、さらにニッケル錯体色素を１５％添加して構成されることを特徴とする請求項５記載の追記型情報記録媒体。
【請求項１２】
前記有機色素は、モノメチンシアニン色素でなる色素部とアゾ金属錯体でなるアニオン部とからなる色素に、前記アニオン部のアゾ金属錯体を添加して前記色素部と前記アニオン部との比率を１：２．０とし、さらにニッケル錯体色素を１５％添加して構成されることを特徴とする請求項５記載の追記型情報記録媒体。
【請求項１３】
前記記録膜は、その一部または全部が有機金属錯体でなるアニオン部から構成され、最大吸収波長領域が前記短波長レーザ光の波長よりも長波長側に存在する有機色素を含むことを特徴とする請求項１乃至４いずれかに記載の追記型情報記録媒体。
【請求項１４】
同心円状またはスパイラル状のグルーブ及びランドが形成された透明樹脂基板と、前記透明樹脂基板の前記グルーブ及びランド上に形成された記録膜と、前記記録膜上に形成された金属反射膜とを備え、短波長レーザ光の照射によって記録マークが形成される追記型情報記録媒体の前記記録膜に使用される有機色素材料であって、
前記短波長レーザ光の照射前の光反射率よりも、前記短波長レーザ光の照射により形成される前記記録マーク部分の光反射率の方が高くなる特性を有することを特徴とする追記型情報記録媒体用色素材料。
【請求項１５】
前記有機色素材料は、その一部または全部が色素部と有機金属錯体でなるアニオン部とから構成され、最大吸収波長領域が前記短波長レーザ光の波長よりも長波長側に存在する有機色素を含むことを特徴とする請求項１４記載の追記型情報記録媒体用色素材料。
【請求項１６】
前記有機色素材料は、
前記色素部がスチリル色素またはモノメチンシアニン色素でなり、
前記アニオン部がコバルトまたはニッケルを中心金属とする有機金属錯体でなることを特徴とする請求項１５記載の追記型情報記録媒体用色素材料。
【請求項１７】
前記有機色素材料は、
色素部と有機金属錯体でなるアニオン部とからなる第１の色素と、
有機金属錯体でなる第２の色素との混合色素であることを特徴とする請求項１５記載の追記型情報記録媒体用色素材料。
【請求項１８】
前記有機色素材料は、
スチリル色素またはモノメチンシアニン色素でなる色素部と、コバルトまたはニッケルを中心金属とする有機金属錯体でなるアニオン部とからなる第１の色素と、
コバルトまたはニッケルを中心金属とする有機金属錯体でなる第２の色素との混合色素であることを特徴とする請求項１５記載の追記型情報記録媒体用色素材料。
【請求項１９】
前記有機色素材料は、
スチリル色素またはモノメチンシアニン色素でなる色素部と、コバルトまたはニッケルを中心金属とする有機金属錯体でなるアニオン部とからなる第１の色素と、
コバルトまたはニッケルを中心金属とする有機金属錯体でなる第２の色素との混合色素であり、
前記アニオン部の割合が前記色素部の割合よりも大きいことを特徴とする請求項１５記載の追記型情報記録媒体用色素材料。
【請求項２０】
前記有機色素材料は、その一部または全部が有機金属錯体でなるアニオン部から構成され、最大吸収波長領域が前記短波長レーザ光の波長よりも長波長側に存在する有機色素を含むことを特徴とする請求項１４記載の追記型情報記録媒体用色素材料。
【発明の詳細な説明】
【技術分野】
【０００１】
この発明は、例えば青色レーザ光等のような短波長レーザ光による情報の記録再生を可能とした追記型情報記録媒体及びその色素材料に関する。
【背景技術】
【０００２】
周知のように、近年では、パーソナルコンピュータ等の普及に伴なって、デジタルデータを蓄積するメディアの重要性が高まっている。例えば、現在では、長時間の映像情報及び音声情報等をデジタル記録再生可能な情報記録媒体が普及している。また、携帯電話等のモバイル機器にも、デジタル記録再生用の情報記録媒体が使用されてきている。
【０００３】
ここで、この種の情報記録媒体としては、情報の記録容量が大きく、所望の記録情報を迅速に検索し得る高いランダムアクセス性能を有し、しかも、小型軽量で保存性及び可搬性に優れ、かつ、経済的にも安価である等の理由により、ディスク形状のものが多く利用されている。
【０００４】
そして、このようなディスク形状の情報記録媒体として、現状では、レーザ光を照射することにより非接触で情報の記録及び再生が可能な、いわゆる光ディスクが主流となっている。この光ディスクは、主として、ＣＤ（Compact Disk）規格またはＤＶＤ（Digital Versatile Disk）規格に準拠しており、両規格間で互換性も備えられている。
【０００５】
光ディスクには、ＣＤ−ＤＡ（Digital Audio）、ＣＤ−ＲＯＭ（Read Only Memory）、ＤＶＤ−Ｖ（Video）、ＤＶＤ−ＲＯＭ等のように情報の記録ができない再生専用型と、ＣＤ−Ｒ（Recordable）、ＤＶＤ−Ｒ等のように１回だけ情報の書き込みができる追記（ライトワンス）型と、ＣＤ−ＲＷ（ReWritable）、ＤＶＤ−ＲＷ等のように何回でも情報の書き替えができるリライタブル型との３種類がある。
【０００６】
このうち、記録が可能なものとしては、製造コストが低いことから、記録層に有機色素を用いた追記型光ディスクが最も普及している。これは、情報の記録容量が７００ＭＢ（Mega Bytes）を超えると、記録情報を消去して新たな情報に書き替えるという用途がほとんどなく、事実上１回だけ記録することができれば十分であるからである。
【０００７】
記録層に有機色素を用いた追記型光ディスクでは、グルーブによって規定された記録領域（トラック）にレーザ光を照射して、樹脂基板をそのガラス転移点Ｔｇ以上に過熱すると、グルーブ内の有機色素膜が光化学反応を起こして負圧を生じさせる結果、グルーブ内で樹脂基板が変形することを利用して記録マークを形成している。
【０００８】
記録再生用レーザ光の波長が７８０ｎｍ程度であるＣＤ−Ｒに使用される有機色素として代表的なものは、Ciba Speciality Chemicals製のIRGAPHOR Ultragreen MXのようなフタロシアニン系色素がある。また、記録再生用レーザ光の波長が６５０ｎｍ程度であるＤＶＤ−Ｒに使用される有機色素として代表的なものは、三菱化学メディア製のアゾ金属錯体系色素がある。
【０００９】
ところで、現状の光ディスクに比して、より一層の高密度かつ高性能な記録再生を実現する次世代の光ディスクでは、記録再生用レーザ光として波長が４０５ｎｍ程度の青色レーザ光が使用される。しかしながら、このような短波長の光を用いて、実用上十分な記録再生特性を得ることが可能な有機色素材料は、いまのところ開発されていない。
【００１０】
すなわち、赤外線レーザ光または赤色レーザ光を用いて記録再生を行なう現状の光ディスクでは、記録再生用レーザ光の波長（７８０ｎｍ，６５０ｎｍ）よりも短波長側に吸収極大を持つ有機色素材料が使用される。これにより、現状の光ディスクは、レーザ光を照射して形成した記録マーク部分の光反射率が、レーザ光照射前の光反射率よりも低くなるという、いわゆるＨ（High）to Ｌ（Low）の特性を実現している。
【００１１】
これに対し、青色レーザ光を用いて記録再生を行なう場合、記録再生用レーザ光の波長（４０５ｎｍ）よりも短波長側に吸収極大を持つ有機色素材料は、紫外線等に対する安定性及び保存耐久性が悪いばかりでなく、熱に対しての安定性も悪く、記録マークのコントラスト及び解像度が低いという問題を有している。
【００１２】
また、記録マークの滲みも大きくなりやすいため、隣接トラックにまで影響し、クロスライト特性の劣化が生じやすくなる。さらに、記録感度も低くなり、十分な再生信号ＳＮ（Signal to Noise）比及びビット誤り率が得られないという不都合も生じる。
【００１３】
なお、隣接トラックに情報が記録されていない条件では、一応の記録感度を得られる場合もあるが、隣接トラックに情報を記録してしまうと、隣接トラックへのクロスライトが大きいことから、再生信号ＳＮ比は低くなり、ビット誤り率は高くなって、実用に適するレベルに達しないものとなる。
【００１４】
特許文献１には、記録層に含まれる有機色素化合物の吸収極大が書き込み光の波長よりも長波長にある光記録媒体が開示されている。しかしながら、この特許文献１には、レーザ光照射前後の光反射率の変化、再生信号ＳＮ比、ビット誤り率等、光ディスク自体の性能を高める構成については何らの記載もなされていないものである。
【特許文献１】特開２００２−７４７４０号公報
【発明の開示】
【発明が解決しようとする課題】
【００１５】
そこで、この発明は上記事情を考慮してなされたもので、例えば青色レーザ光等の短波長レーザ光を使用し、高密度で十分に実用に適するレベルの性能をもって情報の記録再生を行なうことを可能とした追記型情報記録媒体及びその色素材料を提供することを目的とする。
【課題を解決するための手段】
【００１６】
この発明に係る追記型情報記録媒体は、同心円状またはスパイラル状のグルーブ及びランドが形成された透明樹脂基板と、透明樹脂基板のグルーブ及びランド上に形成された記録膜とを備え、短波長レーザ光の照射によって記録マークが形成されるもので、短波長レーザ光の照射前の光反射率よりも、短波長レーザ光の照射により形成される記録マーク部分の光反射率の方が高くなるように構成したものである。
【００１７】
また、この発明に係る追記型情報記録媒体用色素材料は、同心円状またはスパイラル状のグルーブ及びランドが形成された透明樹脂基板と、透明樹脂基板のグルーブ及びランド上に形成された記録膜と、記録膜上に形成された金属反射膜とを備え、短波長レーザ光の照射によって記録マークが形成される追記型情報記録媒体の前記記録膜に使用される有機色素材料であって、短波長レーザ光の照射前の光反射率よりも、短波長レーザ光の照射により形成される記録マーク部分の光反射率の方が高くなる特性を有するように構成したものである。
【発明の効果】
【００１８】
上記した発明によれば、短波長レーザ光の照射前よりも、照射により形成される記録マーク部分の光反射率が高くなる記録膜を設けるようにしたので、短波長レーザ光を使用しても、保存耐久性、再生信号ＳＮ比、ビット誤り率等の点で優れ、高密度で十分に実用に適するレベルの性能をもって情報の記録再生を行なうことを可能とすることができる。
【発明を実施するための最良の形態】
【００１９】
以下、この発明の実施の形態について図面を参照して詳細に説明する。この実施の形態で説明する追記型情報記録媒体は、例えばポリカーボネート等の合成樹脂材料で円盤状に形成された透明樹脂基板を備えている。この透明樹脂基板には、同心円状またはスパイラル状にグルーブが形成されている。この透明樹脂基板は、スタンパを用いて射出成形により製造することができる。
【００２０】
そして、この透明樹脂基板上に、そのグルーブを充填するように、有機色素を含む記録膜を形成する。この記録膜を形成する有機色素としては、その最大吸収波長領域が記録波長（４０５ｎｍ）よりも長波長側にシフトしているものが用いられる。また、記録波長領域において吸収が消滅しているものではなく、相当の光吸収を有するように設計されたものである。
【００２１】
これにより、情報記録前のトラック上を記録用レーザ光によりフォーカシングまたはトラッキングした場合は、低光反射率となる。レーザ光により色素の分解反応が生じ、光吸収率が低下することにより、記録マーク部分の光反射率が上昇する。このため、レーザ光を照射して形成した記録マーク部分の光反射率が、レーザ光照射前の光反射率よりも高くなるという、いわゆるＬ to Ｈの特性を実現している。
【００２２】
なお、発生する熱により、透明樹脂基板、特に、グルーブ底部に変形を伴なうこともある。この場合、反射光に位相差が生じることもある。
【００２３】
上記有機色素は、溶媒に溶かすことで液体とし、スピンコート法により透明樹脂基板面に容易に塗布することができる。この場合、溶媒による希釈率、スピン塗布時の回転数を制御することにより、膜厚を高精度に管理することができる。
【００２４】
有機色素は、色素部と対イオン（アニオン）部とからなる。色素部としては、シアニン色素、スチリル色素等を使用することができる。特に、シアニン色素、スチリル色素は、記録波長に対する吸収率の制御がしやすく好適である。
【００２５】
中でも、モノメチン鎖を有するモノメチンシアニン色素は、透明樹脂基板に塗布される記録膜を薄膜化することにより、極大吸収と記録波長域（４００ｎｍ〜４０５ｎｍ）での吸光度を０．３〜０．５付近、好ましくは０．４付近に容易に調整することができる。このため、記録再生特性を良くすることが可能で、かつ、光反射率、記録感度を共に良好に設計することができる。
【００２６】
アニオン部としては、有機金属錯体とするのが光安定性の観点からも良好である。有機金属錯体は、コバルトまたはニッケルを中心金属とするものが、特に光安定性に優れている。
【００２７】
アゾ金属錯体が最も良好であり、２，２，３，３−テトラフルオロ−１−プロパノール（ＴＦＰ）を溶媒とした場合の溶解性も良好であって、スピンコート用の溶液を容易に作ることができる。また、スピンコート後のリサイクルが可能なので、光ディスク製造のコストダウンを図ることができる。
【００２８】
図１は、有機色素材料として、色素Ａ〜Ｄの４つの例を示している。色素Ａは、色素部（カチオン部）をスチリル色素、アニオン部をアゾ金属錯体１としたものである。色素Ｃは、色素部（カチオン部）をスチリル色素、アニオン部をアゾ金属錯体２としたものである。色素Ｄは、色素部（カチオン部）をモノメチンシアニン色素、アニオン部をアゾ金属錯体１としたものである。なお、有機金属錯体の単体も使用可能である。例えば、色素Ｂは、ニッケル錯体色素である。
【００２９】
そして、上記スピンコート後の有機色素薄膜の塗布されたディスク基板は、ホットプレートまたはクリーンオーブン等により８０℃程度の温度で色素を乾燥した後、その薄膜上に、スパッタリングにより光反射膜となる金属薄膜を成膜する。この金属反射膜材料としては、例えばAu、Ag、Cu、Alまたはこれらの合金、アロイ等が用いられる。
【００３０】
その後、金属膜上に紫外線硬化型樹脂をスピン塗布して保護用ディスク基板を貼り合わせることにより、追記型情報記録媒体として追記型光ディスクが製造される。
【００３１】
ここで、一般式１は、上記色素Ａ，Ｃの色素部となるスチリル色素の一般式を示し、一般式２は、色素Ａ，Ｃのアニオン部となるアゾ金属錯体の一般式を示している。また、一般式３は、上記色素Ｄの色素部となるモノメチンシアニン色素の一般式を示し、一般式４は、色素Ｄのアニオン部となるアゾ金属錯体の一般式を示している。
【００３２】
【化１】
2006260716.tif 000003
【００３３】
【化２】
2006260716.tif 000004
【００３４】
【化３】
2006260716.tif 000005
【００３５】
【化４】
2006260716.tif 000006
【００３６】
上記スチリル色素の一般式において、Ｚ３は芳香環を表わし、その芳香環は置換基を有していてもよい。Ｙ３１は炭素原子またはヘテロ原子を表わしている。Ｒ３１，Ｒ３２，Ｒ３３は互いに同じか異なる脂肪族炭化水素基を表わし、それらの脂肪族炭化水素基は置換基を有していてもよい。Ｒ３４，Ｒ３５はそれぞれ独立に、水素原子または適宜の置換基を表わし、Ｙ３１がヘテロ原子である場合、Ｒ３４，Ｒ３５のいずれか一方または両方が存在しない。
【００３７】
また、上記モノメチンシアニン色素の一般式において、Ｚ１，Ｚ２は互いに同じか異なる芳香環を表わし、それらの芳香環は置換基を有していてもよい。Ｙ１１，Ｙ１２はそれぞれ独立に、炭素原子またはヘテロ原子を表わしている。Ｒ１１，Ｒ１２は脂肪族炭化水素基を表わし、それらの脂肪族炭化水素基は置換基を有していてもよい。Ｒ１３，Ｒ１４，Ｒ１５，Ｒ１６はそれぞれ独立に、水素原子または適宜の置換基を表わし、Ｙ１１，Ｙ１２がヘテロ原子である場合、Ｒ１３，Ｒ１４，Ｒ１５，Ｒ１６の一部または全部が存在しない。
【００３８】
この実施の形態で用いるモノメチンシアニン色素としては、置換基を１または複数有することのあるモノメチン鎖の両端に、置換基を１または複数有することのある、互いに同じか異なるイミダゾリン環、イミダゾール環、ベンゾイミダソール環、α−ナフトイミダゾール環、β−ナフトイミダゾール環、インドール環、イソインドール環、インドレニン環、イソインドレニン環、ベンゾインドレニン環、ピリジノインドレニン環、オキサゾリン環、オキサゾール環、イソオキサゾール環、ベンゾオキサゾール環、ピリジノオキサゾール環、α−ナフトオキサゾール環、β−ナフトオキサゾール環、セレナゾリン環、セレナゾール環、ベンゾセレナゾール環、α−ナフトセレナゾール環、β−ナフトセレナゾール環、チアゾリン環、チアゾール環、イソチアゾール環、ベンゾチアゾール環、α−ナフトチアゾール環、β−ナフトチアゾール環、テルラゾリン環、テルラゾール環、ベンゾテルラゾール環、α−ナフトテルラゾール環、β−ナフトテルラゾール環、さらには、アクリジン環、アントラセン環、イソキノリン環、イソピロール環、イミダノキサリン環、インダンジオン環、インダゾール環、インダリン環、オキサジアゾール環、カルバゾール環、キサンテン環、キナゾリン環、キノキサリン環、キノリン環、クロマン環、シクロヘキサンジオン環、シクロペンタンジオン環、シンノリン環、チオジアゾール環、チオオキサゾリドン環、チオフェン環、チオナフテン環、チオバルビツール酸環、チオヒダントイン環、テトラゾール環、トリアジン環、ナフタレン環、ナフチリジン環、ピペラジン環、ピラジン環、ピラゾール環、ピラゾリン環、ピラゾリジン環、ピラゾロン環、ピラン環、ピリジン環、ピリダジン環、ピリミジン環、ピリリウム環、ピロリジン環、ピロリン環、ピロール環、フェナジン環、フェナントリジン環、フェナントレン環、フェナントロリン環、フタラジン環、プテリジン環、フラザン環、フラン環、プリン環、ベンゼン環、ベンゾオキサジン環、ベンゾピラン環、モルホリン環、ロダニン環等の環状核が結合してなる色素を挙げることができる。
【００３９】
また、モノメチンシアニン色素及びスチリル色素の一般式を通じて、Ｚ１〜Ｚ３は、例えば、ベンゼン環、ナフタレン環、ピリジン環、キノリン環、キノキサリン環等の芳香環を表わし、それらの芳香環は置換基を１または複数有していてもよい。置換基としては、例えば、メチル基、トリフルオロメチル基、エチル基、プロピル基、イソプロピル基、ブチル基、イソブチル基、ｓｅｃ−ブチル基、ｔｅｒｔ−ブチル基、ペンチル基、イソペンチル基、ネオペンチル基、ｔｅｒｔ−ペンチル基、１−メチルペンチル基、２−メチルペンチル基、ヘキシル基、イソヘキシル基、５−メチルヘキシル基、ヘプチル基、オクチル基等の脂肪族炭化水素基、シクロプロピル基、シクロブチル基、シクロペンチル基、シクロヘキシル基等の脂環式炭化水素基、フェニル基、ビフェニリル基、ｏ−トリル基、ｍ−トリル基、ｐ−トリル基、キシリル基、メシチル基、ｏ−クメニル基、ｍ−クメニル基、ｐ−クメニル基等の芳香族炭化水素基、メトキシ基、トリフルオロメトキシ基、エトキシ基、プロポキシ基、イソプロポキシ基、ブトキシ基、ｓｅｃ−ブトキシ基、ｔｅｒｔ−ブトキシ基、ペンチルオキシ基、フェノキシ基、ベンゾイルオキシ基等のエーテル基、メトキシカルボニル基、トリフルオロメトキシカルボニル基、エトキシカルボニル基、プロポキシカルボニル基、アセトキシ基、ベンゾイルオキシ基等のエステル基、フルオロ基、クロロ基、ブロモ基、ヨード基等のハロゲン基、メチルチオ基、エチルチオ基、プロピルチオ基、ブチルチオ基、フェニルチオ基等のチオ基、メチルスルファモイル基、ジメチルスルファモイル基、エチルスルファモイル基、ジエチルスルファモイル基、プロピルスルファモイル基、ジプロピルスルファモイル基、ブチルスルファモイル基、ジブチルスルファモイル基等のスルファモイル基、第一級アミノ基、メチルアミノ基、ジメチルアミノ基、エチルアミノ基、ジエチルアミノ基、プロピルアミノ基、ジプロピルアミノ基、イソプロピルアミノ基、ジイソプロピルアミノ基、ブチルアミノ基、ジブチルアミノ基、ピペリジノ基等のアミノ基、メチルカルバモイル基、ジメチルカルバモイル基、エチルカルバモイル基、ジエチルカルバモイル基、プロピルカルバモイル基、ジプロピルカルバモイル基等のカルバモイル基、さらには、ヒドロキシ基、カルボキシ基、シアノ基、ニトロ基、スルフィノ基、スルホ基、メシル基等が挙げられる。なお、一般式において、Ｚ１及びＺ２は互いに同じものであっても異なるものであってもよい。
【００４０】
モノメチンシアニン色素及びスチリル色素の一般式におけるＹ１１，Ｙ１２，Ｙ３１は炭素原子またはヘテロ原子を表わしている。ヘテロ原子としては、例えば、窒素原子、酸素原子、硫黄原子、セレン原子、テルル原子等の周期律表における第１５族及び第１６族の原子が挙げられる。なお、Ｙ１１，Ｙ１２，Ｙ３１における炭素原子は、例えば、エチレン基、ビニレン基等の２個の炭素原子を主体とする原子団であってもよい。また、モノメチンシアニン色素の一般式におけるＹ１１，Ｙ１２は互いに同じものであっても異なるものであってもよい。
【００４１】
モノメチンシアニン色素及びスチリル色素の一般式におけるＲ１１，Ｒ１２，Ｒ１３，Ｒ３２，Ｒ３３は脂肪族炭化水素基を表わしている。脂肪族炭化水素基の例としては、メチル基、エチル基、プロピル基、イソプロピル基、イソプロペニル基、１−プロペニル基、２−プロペニル基、ブチル基、イソブチル基、ｓｅｃ−ブチル基、ｔｅｒｔ−ブチル基、２−ブテニル基、１，３−ブタジエニル基、ペンチル基、イソペンチル基、ネオペンチル基、ｔｅｒｔ−ペンチル基、１−メチルペンチル基、２−メチルペンチル基、２−ペンテニル基、ヘキシル基、イソヘキシル基、５−メチルヘキシル基、ヘプチル基、オクチル基等が挙げられる。この脂肪族炭化水素基は、Ｚ１〜Ｚ３におけるものと同様の置換基を１または複数有していてもよい。
【００４２】
なお、モノメチンシアニン色素の一般式におけるＲ１１，Ｒ１２と、スチリル色素の一般式におけるＲ１３，Ｒ３２，Ｒ３３とは、それぞれ、互いに同じものであっても異なるものであってもよい。
【００４３】
モノメチンシアニン色素及びスチリル色素の一般式におけるＲ１３〜Ｒ１６，Ｒ３４，Ｒ３５は、個々の一般式においてそれぞれ独立に、水素原子または適宜の置換基を表わしている。置換基としては、例えば、メチル基、トリフルオロメチル基、エチル基、プロピル基、イソプロピル基、ブチル基、イソブチル基、ｓｅｃ−ブチル基、ｔｅｒｔ−ブチル基、ペンチル基、イソペンチル基、ネオペンチル基、ｔｅｒｔ−ペンチル基、１−メチルペンチル基、２−メチルペンチル基、ヘキシル基、イソヘキシル基、５−メチルヘキシル基、ヘプチル基、オクチル基等の脂肪族炭化水素基、メトキシ基、トリフルオロメトキシ基、エトキシ基、プロポキシ基、ブトキシ基、ｔｅｒｔ−ブトキシ基、ペンチルオキシ基、フェノキシ基、ベンゾイルオキシ基等のエーテル基、フルオロ基、クロロ基、ブロモ基、ヨード基等のハロゲン基、さらには、ヒドロキシ基、カルボキシ基、シアノ基、ニトロ基等が挙げられる。なお、モノメチンシアニン色素及びスチリル色素の一般式において、Ｙ１１，Ｙ１２，Ｙ３１がヘテロ原子である場合には、Ｚ１及びＺ２におけるＲ１３〜Ｒ１６の一部または全部、また、Ｚ３におけるＲ３４，Ｒ３５の一方もしくは両方が存在しないこととなる。
【００４４】
また、上記アゾ金属錯体の一般式において、Ａ及びＡ´は窒素原子、酸素原子、硫黄原子、セレン原子及びテルル原子から選ばれるヘテロ原子を１または複数含んでなる、互いに同じか異なる、例えば、フリル基、チエニル基、ピロリル基、ピリジル基、ピペリジノ基、ピペリジル基、キノリル基、イソオキサゾリル基等の五員環〜十員環の複素環基を表わしている。この複素環基は、例えば、メチル基、トリフルオロメチル基、エチル基、プロピル基、イソプロピル基、ブチル基、イソブチル基、ｓｅｃ−ブチル基、ｔｅｒｔ−ブチル基、ペンチル基、イソペンチル基、ネオペンチル基、ｔｅｒｔ−ペンチル基、１−メチルペンチル基、２−メチルペンチル基、ヘキシル基、イソヘキシル基、５−メチルヘキシル基等の脂肪族炭化水素基、メトキシカルボニル基、トリフルオロメトキシカルボニル基、エトキシカルボニル基、プロポキシカルボニル基、アセトキシ基、トリフルオロアセトキシ基、ベンゾイルオキシ基等のエステル基、フェニル基、ビフェニリル基、ｏ−トリル基、ｍ−トリル基、ｐ−トリル基、ｏ−クメニル基、ｍ−クメニル基、ｐ−クメニル基、キシリル基、メシチル基、スチリル基、シンナモイル基、ナフチル基等の芳香族炭化水素基、さらには、カルボキシ基、ヒドロキシ基、シアノ基、ニトロ基等の置換基を１または複数有していてもよい。
【００４５】
なお、一般式で表わされるアゾ系有機金属錯体を構成するアゾ化合物は、常法にしたがって、一般式に対応するＲ２１，Ｒ２２か、または、Ｒ２３，Ｒ２４を有するジアゾニウム塩と、分子内に、カルボニル基に隣接する活性メチレン基を有する、例えば、イソオキサゾロン化合物、オキサゾロン化合物、チオナフテン化合物、ピラゾロン化合物、バルビツル酸化合物、ヒダントイン化合物、ロダニン化合物等の複素環式化合物とを反応させることによって得ることができる。Ｙ２１，Ｙ２２は、例えば、酸素原子、硫黄原子、セレン原子、テルル原子等の、周期律表における第１６族の元素から選ばれる互いに同じか異なるヘテロ原子を表わしている。
【００４６】
一般式で表されるアゾ金属錯体は、通常、その１または複数が金属（中心原子）に配位してなる金属錯体の形態で用いられる。中心原子となる金属元素の例としては、例えば、スカンジウム、イットリウム、チタン、ジルコニウム、ハフニウム、バナジウム、ニオブ、タンタル、クロム、モリブデン、タングステン、マンガン、テクネチウム、レニウム、鉄、ルテニウム、オスミウム、コバルト、ロジウム、イリジウム、ニッケル、パラジウム、白金、銅、銀、金、亜鉛、カドミウム、水銀等が挙げられ、特にコバルトが好ましい。
【００４７】
図２（ａ）は、上記色素Ａにおいて、照射されたレーザ光の波長に対する吸光度の変化を示している。図２（ｂ）は、上記色素Ｂにおいて、照射されたレーザ光の波長に対する吸光度の変化を示している。図２（ｃ）は、上記色素Ｃにおいて、照射されたレーザ光の波長に対する吸光度の変化を示している。
【００４８】
また、図３（ａ）は、上記色素Ｄにおいて、照射されたレーザ光の波長に対する吸光度の変化を示している。図３（ｂ）は、上記色素Ｄのアニオン部において、照射されたレーザ光の波長に対する吸光度の変化を示している。
【００４９】
図２及び図３に示す特性から明らかなように、各色素Ａ〜Ｄは、その最大吸収波長領域が記録波長（４０５ｎｍ）よりも長波長側にシフトしている。この実施の形態で説明する追記型光ディスクは、上記のような特性を有する有機色素を記録膜に含ませ、かつ、レーザ光照射前の光反射率よりもレーザ光照射後の光反射率が高くなる、いわゆるＬ to Ｈの特性を持たせるように構成することにより、青色レーザ光等のような短波長レーザ光を使用しても、保存耐久性、再生信号ＳＮ比、ビット誤り率等の点で優れ、高密度で十分に実用に適するレベルの性能をもって情報の記録再生を行なうことを可能としている。
【００５０】
すなわち、この追記型光ディスクは、有機色素を含む記録膜の極大吸収波長が記録用レーザ光の波長よりも長波長側にあるため、紫外線等の短波長の光の吸収を小さく抑えることができるので、光安定性に優れ、情報記録再生の信頼性が高くなる。
【００５１】
また、情報の記録時点では、光反射率が低いことから、反射拡散によるクロスライトが生じないため、隣接トラックに情報が記録されている状態であっても、再生信号ＳＮ比、ビット誤り率の劣化を少なくすることができる。さらに、熱に対しても、記録マークのコントラスト、解像度を高い品質で保持することができ、記録感度設計を容易に行なうことができる。
【００５２】
なお、良好なＬ to Ｈ特性を得るためには、記録波長（４０５ｎｍ）における吸光度が０．３以上であることが望ましい。さらに好ましくは０．４以上である。
【００５３】
ここで、追記型光ディスクの記録再生トラックとなるグルーブは、その形状が記録再生の特性に対して大きく影響する。この発明の発明者等が鋭意研究した結果、特に、グルーブの幅とランドの幅との関系が重要であることが見出された。
【００５４】
すなわち、グルーブ幅がランド幅と等しい、または、ランド幅よりも細いと、記録した情報の再生信号ＳＮ比、ビット誤り率が劣化する傾向にあることが判明した。つまり、グルーブ幅はランド幅よりも広い方が、良好な記録再生特性を得ることができることが判明した。
【００５５】
また、一般に、書き込み可能な光ディスクに情報を記録するためには、トラック番号、セクタ番号、セグメント番号、ＥＣＣ（Error Checking and Correcting）ブロックアドレス番号等の各種のアドレス情報を、予め光ディスクに記録しておくことが必要である。
【００５６】
このようなアドレス情報を記録する手段としては、グルーブを光ディスクの径方向にウォブル（蛇行）させることにより実現することができる。すなわち、ウォブルによるアドレス情報の記録は、ウォブル周波数をアドレス情報に対応させて変調する手段、ウォブル振幅をアドレス情報に対応させて変調する手段、ウォブル位相をアドレス情報に対応させて変調する手段、ウォブルの極性反転間隔をアドレス情報に対応させて変調する手段等により実現可能である。また、ウォブルグルーブだけでなく、ランドの高さ変化をも併用する手段、つまり、ランドにプリピットを埋め込む手段も使用可能である。
【００５７】
そして、このようなグルーブのウォブル振幅、グルーブの深さ等も、記録再生の特性に対して大きく影響することも見出された。
【実施例】
【００５８】
以下、上記した実施の形態について、実施例に基づいて説明する。まず、以下の手順により、高密度Ｒディスク用のディスクスタンパを作成する。すなわち、図４（ａ）に示すように、直径が２００ｍｍで厚みが０．７２５ｍｍの円盤状に形成された半導体製造用のシリコンウエハ１１を用意する。
【００５９】
このシリコンウエハ１１を、熱濃硫酸と過酸化水素水との混合液（液温１００℃）に５分間浸漬する。次に、シリコンウエハ１１を、超純水中に浸漬することによりリンスし、超音波洗浄した後、７０℃の温超純水槽中に浸し、徐々に引き上げることによって乾燥させる。
【００６０】
その後、図４（ｂ）に示すように、シリコンウエハ１１の表面に電子線レジスト膜１２を形成する。この電子線レジスト膜１２は、シリコンウエハ１１の表面に、アニソール溶媒（日本ゼオン製ＺＥＰ−Ａ）重量１００％に対して、電子線レジスト（日本ゼオン製ＺＥＰ５２０Ａ７）を重量８６．２％分混合して攪拌したレジスト液を、スピン塗布することによって形成される。
【００６１】
また、スピン塗布条件は、シリコンウエハ１１をスピンテーブル上に真空チャックし、スピンテーブルの回転停止中にシリコンウエハ１１の中心部にレジスト液１２を０．１ミクロンフィルタを介して垂らした後、２５００ｒｐｍでスピンテーブルを回転させる。
【００６２】
その後、図４（ｃ）に示すように、電子線レジスト膜１２にグルーブ１３を形成する。これは、電子線レジスト膜１２の塗布されたシリコンウエハ１１を、電子ビームカッティングマシンの真空槽中に入れ、１０−５Ｐａ台まで排気した後、シリコンウエハ１１を回転させ、電子銃１４から電子線レジスト膜１２に電子ビームを照射して、同心円状またはスパイラル状のグルーブパターンを電子線記録することにより実現される。
【００６３】
グルーブパターンの記録条件としては、電子線加速電圧が５０ｋＶ、ビーム電流が１２０ｎＡ、ビーム径が１１０ｎｍ、記録線速度が１．１ｍ／secである。また、グルーブ１３の記録領域は、シリコンウエハ１１の半径が２３ｍｍ〜５９ｍｍの範囲である。
【００６４】
そして、グルーブ１３が記録された後のシリコンウエハ１１を、電子ビームカッティングマシンの真空槽中から取り出し、図４（ｄ）に示すように、浸漬槽１５内の有機現像液１６に漬けてディップ現像を行なうことによって、グルーブ１３のレジストパターンを形成する。
【００６５】
次いで、図４（ｅ）に示すように、Ni膜のＤＣスパッタリングを行なうことにより、上記レジストパターン表面にNi薄膜１７を成膜し導電化する。
【００６６】
その後、図５（ａ）に示すように、Ni薄膜１７上にNi電鋳を行ない、厚みが２４７μｍのNi鍍金層１８を形成する。そして、図５（ｂ）に示すように、Ni鍍金層１８を剥離し、スピン洗浄した後、酸素ＲＩＥにより表面の残存レジストを剥離する。その後、図５（ｃ）に示すように、Ni鍍金層１８に保護膜を塗布し、裏面側を研磨し、内径及び外径を加工して、ディスクスタンパ１９が作成される。
【００６７】
次に、このディスクスタンパ１９を用いて追記型光ディスクを作成する。すなわち、図６（ａ）に示すように、ディスクスタンパ１９を用いて、住友重機械工業製射出成形装置ＳＤ４０にて射出成形することにより、図６（ｂ）に示すように、厚みが０．６ｍｍのポリカーボネートでなる透明なディスク基板２０を複製する。このディスク基板２０には、当然のことながら、グルーブ２１が形成されている。
【００６８】
その後、図６（ｃ）に示すように、２１Ｇのノズル径を有するディスペンサ２２を用いて、有機色素を溶媒に溶かした後述する有機色素溶液２３を、ディスク基板２０のグルーブ２１が形成されている面に垂らす。次に、ディスク基板２０を回転制御することによって、図６（ｄ）に示すように、有機色素溶液２３がグルーブ２１を充填して記録膜２４が形成される。
【００６９】
この記録膜２４のスピンコート条件は、図７に示すように、まず、ディスク基板２０を停止状態から１秒間で３００ｒｐｍまで回転駆動させ、この状態で８秒間保持する間に、ディスペンサ２２により有機色素溶液２３を塗布する。次に、ディスク基板２０の回転数を２秒間で１８００ｒｐｍまで高め、この状態で１５秒間保持する。その後、ディスク基板２０の回転数を２秒間で３０００ｒｐｍまで高め、この状態で３秒間保持する。
【００７０】
第２段階における回転数を制御することにより、記録膜２４の膜厚を制御することができる。すなわち、第２段階での回転数を低速にすれば、記録膜２４の膜厚を厚くすることができる。
【００７１】
次に、記録膜２４の塗布されたディスク基板２０をクリーンオーブンにて８０℃で３０分間ベーキングし、図６（ｅ）に示すように、記録膜２４上に、１００ｎｍの金属膜２５をスパッタリングする。この金属膜２５としては、AgNDを１％、Cuを１％含むAg合金が使用されるが、純銀でも使用可能である。
【００７２】
その後、図６（ｆ）に示すように、金属膜２５上に、紫外線硬化型樹脂２６をスピン塗布し、厚みが０．６ｍｍのポリカーボネートでなるディスク基板２７を貼り付けることにより、有機色素を記録膜２４に含む追記型光ディスク（Ｒディスク）２８が作成されることになる。
【００７３】
ここで、上記のように作成された追記型光ディスク２８は、図８に示すように、ディスク基板２０の記録膜２４が塗布されている面と反対側の面から、光ヘッド２９による記録再生用のレーザ光が入射される。
【００７４】
この場合、ディスク基板２０に形成されたグルーブ２１の底面２１ａと、隣接するグルーブ２１間に挟まれたランド３０とが、情報の記録トラックとなる。そして、グルーブ２１の底面２１ａが構成する記録トラックをグルーブトラックＧｔと称し、ランド３０が構成する記録トラックをランドトラックＬｔと称する。
【００７５】
また、ランドトラックＬｔ面に対するグルーブトラックＧｔ面の高さの差を、グルーブ深さＧｈと称する。さらに、グルーブ深さＧｈのほぼ１／２の高さでみたグルーブトラックＧｔの幅をグルーブ幅Ｇｗと称し、グルーブ深さＧｈのほぼ１／２の高さでみたランドトラックＬｔの幅をランド幅Ｌｗと称する。
【００７６】
また、上述したように、グルーブトラックＧｔは、各種のアドレス情報を記録するためにウォブルされている。図９（ａ）は、隣接するグルーブトラックＧｔが同相である場合を示し、図９（ｂ）は、隣接するグルーブトラックＧｔが逆相である場合を示している。追記型光ディスク２８の領域によっては、隣接するグルーブトラックＧｔは種々の位相差を持つことになる。
【００７７】
次に、上記した有機色素溶液２３の生成について説明する。この有機色素溶液２３は、重量％で１．２ｇの有機色素紛を１００ｍｌのＴＦＰに溶かした、溶液濃度１．２％のものが使用される。溶媒への溶解条件は、溶媒に色素紛を入れて３０分間、超音波をかけることである。
【００７８】
有機色素としては、前述した４種類の色素Ａ〜Ｄの他に、これらの色素を２種以上混合した７種類の混合色素Ｆ〜Ｌを作成する。
【００７９】
混合色素Ｆは、色素Ｄに色素Ｂを５％添加したもの、つまり、１ｇの色素Ｄに対して色素Ｂを０．０５ｇの割合で混合したものである。
【００８０】
混合色素Ｇは、色素Ｄに、色素Ｅとしてモノメチンシアニン色素（アニオン部アゾ金属錯体３）を７：３（＝Ｄ：Ｅ）の割合で混合し、さらに色素Ｂを５％添加したもの、つまり、色素Ｄ，Ｅを７：３の割合で混合した色素１ｇに対して、色素Ｂを０．０５ｇの割合で混合したものである。
【００８１】
混合色素Ｈは、色素Ｄに色素Ａを１：１（＝Ｄ：Ａ）の割合で混合したものである。
【００８２】
混合色素Ｉは、色素Ｄに色素Ｂを１０％添加したもの、つまり、１ｇの色素Ｄに対して色素Ｂを０．１０ｇの割合で混合したものである。
【００８３】
混合色素Ｊは、色素Ｄに色素Ｂを１５％添加したもの、つまり、１ｇの色素Ｄに対して色素Ｂを０．１５ｇの割合で混合したものである。
【００８４】
混合色素Ｋは、色素Ｄにアニオン部のアゾ金属錯体１を添加し、色素部：アニオン部＝１：１．５とアニオン比率を高め、さらに色素Ｂを１５％添加したものである。
【００８５】
混合色素Ｌは、色素Ｄにアニオン部のアゾ金属錯体１を添加し、色素部：アニオン部＝１：２．０とアニオン比率をさらに高め、さらに色素Ｂを１５％添加したものである。
【００８６】
図１０（ａ）〜（ｇ）は、それぞれ、上記混合色素Ｆ〜Ｌにおいて、照射されたレーザ光の波長に対する吸光度の変化を示している。いずれの混合色素Ｆ〜Ｌにおいても、最大吸収波長領域が記録波長（４０５ｎｍ）よりも長波長側にシフトしており、記録波長（４０５ｎｍ）における吸光度がほぼ０．４近傍に存在している。
【００８７】
以上に述べた１１種類の有機色素Ａ〜Ｄ，Ｆ〜Ｌを用いて、それぞれ上記した方法により追記型光ディスク２８を作成し、それらのグルーブトラックＧｔに記録再生を行なうことにより評価試験を実施する。評価装置としては、パルステック製光ディスク評価装置を使用する。
【００８８】
試験条件は、光ヘッド２９の対物レンズ開口率ＮＡを０．６５とし、記録再生用レーザ光の波長を４０５ｎｍとし、記録及び再生時の線速度を６．６１ｍ／secとしている。記録信号は、８−１２変調されたランダムデータであり、図１１に示すような、一定の記録パワーと２種類のバイアスパワー１，２とで記録される波形である。
【００８９】
また、トラックピッチは４００ｎｍであり、ランド幅Ｌｗ“１”に対してグルーブ幅Ｇｗを“１．１”とし、グルーブトラックＧｔのウォブル振幅を１４ｎｍとし、グルーブ深さＧｈを９０ｎｍとしている。なお、ウォブルによるアドレス情報の記録は、ウォブル位相変調が用いられている。
【００９０】
ここで、評価特性としては、再生信号のキャリア雑音比ＣＮＲ、パーシャルレスポンス時のＳＮ比ＰＲＳＮＲ（パーシャルレスポンスシグナルトゥーノイズレイシオ）、予測ビット誤り率ＳｂＥＲ（シミュレイテッドビットエラーレイト）の３種類を測定している。なお、ＰＲＳＮＲの定義及び測定法はＤＶＤフォーマットロゴライセンシング(株)から購入可能なブックに記載されている。DVD Specifications for High Density Read-Only Disc PART 1 Physical Specifications  Version 0.9のAnnex Hの部分である。ＰＲＳＮＲは１５以上にすることが好ましい。ＳｂＥＲの定義及び測定法はＤＶＤフォーマットロゴライセンシング(株)から購入可能なブックに記載されている。DVD Specifications for High Density Read-Only Disc PART 1 Physical Specifications  Version 0.9のAnnex Hの部分である。ＳｂＥＲは５．０×１０−５以下にすることが好ましい。  なお、ＰＲＳＮＲとＳｂＥＲとは、隣接するトラックにも情報を記録した状態で測定を行なっている。
【００９１】
図１２は、色素Ａ〜Ｄ，Ｆ〜Ｌを使用した各追記型光ディスク２８の測定結果を示している。図１２に示した測定結果から判断すると、色素Ｂ，Ｃを用いた各追記型光ディスク２８は、ＣＮＲ、ＰＲＳＮＲ、ＳｂＥＲの測定結果が共に十分でないことがわかる。
【００９２】
これに対し、色素Ａ，Ｄ，Ｆ，Ｇ，Ｈ，Ｉ，Ｊ，Ｋ，Ｌを用いた各追記型光ディスク２８は、良好な測定結果が得られている。色素Ａを用いた追記型光ディスク２８の測定結果も良いが、特に、色素Ｄを用いた追記型光ディスク２８は、測定結果が良好である。さらに、色素Ｆ，Ｉ，Ｊ，Ｋ，Ｌを用いた各追記型光ディスク２８の測定結果は優秀である。
【００９３】
次に、測定結果が良好であった色素Ｄ，Ｆ，Ｇ，Ｈ，Ｉ，Ｊ，Ｋ，Ｌを使用した各追記型光ディスク２８に対して、繰り返し再生による劣化具合を評価する試験を実施する。すなわち、０．８ｍＷの再生用レーザパワーにて、１００００回の再生を行ない、ＰＲＳＮＲ及びＳｂＥＲの劣化具合を測定する。
【００９４】
図１３は、色素Ｄ，Ｆ，Ｇ，Ｈ，Ｉ，Ｊ，Ｋ，Ｌを使用した各追記型光ディスク２８の測定結果を示している。色素Ｇを用いた追記型光ディスク２８は、ＰＲＳＮＲ、ＳｂＥＲの測定結果が共に良くないことがわかる。色素Ｄを用いた追記型光ディスク２８の測定結果に比して、色素Ｆ，Ｈ，Ｉ，Ｊ，Ｋ，Ｌを用いた各追記型光ディスク２８は、測定結果が良好である。
【００９５】
中でも、特に、色素Ｊ，Ｋ，Ｌを用いた各追記型光ディスク２８の測定結果が良好であり、色素Ｌを用いた追記型光ディスク２８の測定結果が最良である。
【００９６】
以上に述べたことから、記録膜２４に使用する有機色素材料としては、色素部にスチリル色素またはモノメチンシアニン色素を有し、アニオン部にアゾ金属錯体を有するものが良好であることがわかる。
【００９７】
また、スチリル色素とモノメチンシアニン色素とを混合したものも良好であることがわかる。さらに、ニッケル金属錯体を添加したものが優秀であることがわかる。また、アニオン部のアゾ金属錯体の混合比率を高めたものが、再生光耐久性に優れていることがわかる。
【００９８】
次に、ランド幅Ｌｗ“１”に対してグルーブ幅Ｇｗを“０．７〜１．８”までに変化させたディスクスタンパ１９を作成し、このディスクスタンパ１９を用いて色素Ｊを使用した追記型光ディスク２８を作成し、そのグルーブトラックＧｔに記録再生を行なうことにより評価試験を実施する。
【００９９】
評価特性としては、光反射率、ＳｂＥＲ、ＰＲＳＮＲの３種類を測定している。光反射率（Reflectivity）の定義及び測定法はＤＶＤフォーマットロゴライセンシング(株)から購入可能なブックに記載されている。DVD Specifications for High Density Read-Only Disc PART 1 Physical Specifications  Version 0.9のAnnex Dの部分である。反射率は１４%以上、さらに好ましくは１６％以上で、３２%以下、さらに好ましくは２８％以下にすることが良いとされる。
【０１００】
図１４は、グルーブ幅Ｇｗに対する光反射率の測定結果を示している。図１５は、グルーブ幅Ｇｗに対するＳｂＥＲの測定結果を示している。図１６は、グルーブ幅Ｇｗに対するＰＲＳＮＲの測定結果を示している。なお、図１６に示すＰＲＳＮＲの測定結果においては、実線が隣接トラックに情報が記録されている状態を示し、点線が隣接トラックに情報が記録されていない状態を示している。
【０１０１】
ここで、光反射率については、ほぼ１６．０％以上であることが望ましく、さらに好ましくは１８．０％以上で、３２．０％以下、さらに好ましくは２８．０％以下にすることが良いとされる。ＳｂＥＲについては、５．０×１０−５以下にすることが良いとされる。ＰＲＳＮＲについては、１５以上にすることが良いとされる。
【０１０２】
このため、これらの条件を、図１４〜図１６に当てはめると、グルーブ幅Ｇｗは、ランド幅Ｌｗを“１”とした場合に“１．０５〜１．５”の範囲とすることが良好な特性を得られることがわかる。
【０１０３】
また、図１４〜図１６は、色素Ｊを使用した追記型光ディスク２８について、グルーブ幅Ｇｗを変化させた場合の各特性について示しているが、他の色素Ｄ，Ｆ，Ｇ，Ｈ，Ｉ，Ｋ，Ｌを使用した各追記型光ディスク２８についても、グルーブ幅Ｇｗを変化させた場合の光反射率、ＳｂＥＲ、ＰＲＳＮＲを測定した結果は、いずれも、ランド幅Ｌｗ“１”に対してグルーブ幅Ｇｗが“１．０５〜１．５”の範囲が良好な結果が得られている。
【０１０４】
さらに、ディスクのある部分、例えば最内周領域に管理情報（システムリードイン）を挿入する場合に、このLow-to-High記録ディスクは最大の効果を発揮することができる。管理情報はディスク基板上にＲＯＭディスク基板と同じようなピット列を形成するものである。そのディスクが再生専用型なのか追記型なのか書き換え型なのか、記録再生波長は何なのか、Low-to-HighなのかHigh-to-Lowなのか、記録データ容量は何なのか等の管理情報がピット列として記録される。記録データ領域のグルーブのトラックピッチは４００ｎｍもしくは３２０〜３００ｎｍに選ばれるが、この管理情報領域のピット列のトラックピッチは、それよりも広く形成し、ピットのデータビットピッチも記録データ領域のそれよりも大きくした方が再生が容易になり管理情報の判別が容易に出来るので良い。
【０１０５】
図１７（ａ）は、High-to-Low記録ディスクのシステムリードイン領域の再生信号波形と、記録データ領域（グルーブが形成されている領域）にデータを記録した後の再生信号波形とを示している。また、図１７（ｂ）は、Low-to-High記録ディスクのシステムリードイン領域の再生信号波形と、記録データ領域（グルーブが形成されている領域）にデータを記録した後の再生信号波形とを示している。両者の比較から明らかなように、Low-to-Highディスクの方がシステムリードイン領域とデータ領域との信号レベル位置が揃っており、ドライブでの再生がし易いことがわかる。
【０１０６】
図１８（ａ），（ｂ）は、上記した色素Ｊ及びＬと、有機金属錯体としてアゾ金属錯体を単体で使用した色素Ｐとを用いて作成した３種類の追記型光ディスクについて、再生パワーに対する再生回数を測定した結果を示している。この場合、再生回数としては、ＳｂＥＲが１．０×１０−４以下であるものをカウントしている。
【０１０７】
なお、色素Ｐとしては、化学式１において、ＭをＣｕ、Ｒ１〜Ｒ３をＣＨ３、Ｒ４，Ｒ５をＣｌとしたものを用いている。
【０１０８】
【化５】
2006260716.tif 000007
【０１０９】
図１９（ａ），（ｂ）も、上記した色素Ｊ，Ｌ，Ｐを用いて作成した各追記型光ディスクについて、再生パワーに対する再生回数を測定した結果を示している。この場合、再生回数としては、ＳｂＥＲが５．０×１０−５以下であるものをカウントしている。
【０１１０】
図１８及び図１９から明らかなように、いずれも、色素Ｌを用いて作成された追記型光ディスクが、再生パワー０．４ｍＷ付近で良好な結果を示している。
【０１１１】
ここで、記録膜としては、図２０（ａ）に示す例では、グルーブ上で７９ｎｍ、ランド上で３６ｎｍに設定され、図２０（ｂ）に示す例では、グルーブ上で７９ｎｍ、ランド上で５６ｎｍに設定されている。これに対し、従来のＣＤ−ＲやＤＶＤ−Ｒの記録膜厚は、図２０（ｃ）に示すようにきわめて薄くなっている。
【０１１２】
そして、グルーブ上の記録膜厚を５０〜１２０ｎｍ、ランド上の記録膜厚を２０〜７０ｎｍに設定することにより、ＰＲＳＮＲ、ＳｂＥＲ、ウォブルクロストーク、ラジアルデビエーション等を飛躍的に向上させることができる。また、グルーブ上の記録膜厚／ランド上の記録膜厚を１．３〜３にしても良い結果が得られるものである。さらには、グルーブ幅を２２０〜２７０ｎｍ、グルーブの深さを５０〜８０ｎｍの範囲に設定することが有効である。
【０１１３】
また、上記実施例で説明した色素を用いることにより、図２１（ａ），（ｂ）に示すように、追記型光ディスクの記録膜上には、凹凸変化のない記録マークが形成される。従来では、例えば穴あけ等の基板を変形させる凹凸型の記録方式である。
【０１１４】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【０１１５】
【図１】この発明の実施の形態を示すもので、記録膜に含ませる有機色素材料の４つの例を説明するために示す図。
【図２】同有機色素材料のうちの３つについて、レーザ光の波長に対する吸光度の変化を説明するために示す特性図。
【図３】同有機色素材料のうちの残る１つについて、レーザ光の波長に対する吸光度の変化を説明するために示す特性図。
【図４】同実施の形態における追記型光ディスクを作成するためのディスクスタンパの作成方法の一部を説明するために示す図。
【図５】同ディスクスタンパの作成方法の残部を説明するために示す図。
【図６】同追記型光ディスクの作成方法を説明するために示す図。
【図７】同追記型光ディスクの作成方法における有機色素溶液のスピン塗布条件を説明するために示す図。
【図８】同追記型光ディスクにおけるグルーブとランドとの関系を説明するために示す図。
【図９】同追記型光ディスクにおけるグルーブトラックのウォブルを説明するために示す図。
【図１０】同記録膜に含ませる他の有機色素材料の７つの例について、レーザ光の波長に対する吸光度の変化を説明するために示す特性図。
【図１１】同追記型光ディスクに記録再生評価の評価試験を行なうために記録する信号の一例を示す波形図。
【図１２】同有機色素材料の１１の例について追記型光ディスクの評価試験を行なった測定結果を説明するために示す図。
【図１３】同有機色素材料の８つの例について追記型光ディスクの再生耐久試験を行なった測定結果を説明するために示す図。
【図１４】同追記型光ディスクのグルーブ幅と光反射率との関系を説明するために示す特性図。
【図１５】同追記型光ディスクのグルーブ幅と予測ビット誤り率との関系を説明するために示す特性図。
【図１６】同追記型光ディスクのグルーブ幅とパーシャルレスポンス時のＳＮ比との関系を説明するために示す特性図。
【図１７】High-to-LowディスクとLow-to-Highディスクとの再生信号波形を説明するために示す図。
【図１８】同有機色素材料の３つの例について追記型光ディスクの再生試験を行なった測定結果を説明するために示す図。
【図１９】同有機色素材料の３つの例について追記型光ディスクの他の再生試験を行なった測定結果を説明するために示す図。
【図２０】同追記型光ディスクのグルーブとランドに形成される記録膜の厚みを説明するために示す顕微鏡写真。
【図２１】同追記型光ディスクの記録膜に形成される記録マークを説明するために示す顕微鏡写真。
【符号の説明】
【０１１６】
１１…シリコンウエハ、１２…電子線レジスト膜、１３…グルーブ、１４…電子銃、１５…浸漬槽、１６…有機現像液、１７…Ni薄膜、１８…Ni鍍金層、１９…ディスクスタンパ、２０…ディスク基板、２１…グルーブ、２２…ディスペンサ、２３…有機色素溶液、２４…記録膜、２５…金属膜、２６…紫外線硬化型樹脂、２７…ディスク基板、２８…追記型光ディスク、２９…光ヘッド、３０…ランド。
【図１】
2006260716.tif 000008
【図２】
2006260716.tif 000009
【図３】
2006260716.tif 000010
【図４】
2006260716.tif 000011
【図５】
2006260716.tif 000012
【図６】
2006260716.tif 000013
【図７】
2006260716.tif 000014
【図８】
2006260716.tif 000015
【図９】
2006260716.tif 000016
【図１０】
2006260716.tif 000017
【図１１】
2006260716.tif 000018
【図１２】
2006260716.tif 000019
【図１３】
2006260716.tif 000020
【図１４】
2006260716.tif 000021
【図１５】
2006260716.tif 000022
【図１６】
2006260716.tif 000023
【図１７】
2006260716.tif 000024
【図１８】
2006260716.tif 000025
【図１９】
2006260716.tif 000026
【図２０】
2006260716.tif 000027
【図２１】
2006260716.tif 000028